(57)【要約】      （修正有）【課題】視野角の広狭を切り替えたときの画像の色相の変化を抑制できるとともに、高い輝度を実現可能な視野角制御フィルムを提供すること。【解決手段】第１の透明電極層付基材１０と、高分子マトリクスおよび該高分子マトリクス中に分散した液晶化合物の液滴を含む高分子分散型液晶層２０と、第２の透明電極層付基材３０と、をこの順に備える視野角制御フィルム１００ａであって、高分子分散型液晶層の厚みが、２μｍ〜１５μｍであり、視野角制御フィルムの主面に垂直な方向から見た場合の液滴の平均粒子径ｄが、５μｍ〜９μｍであり、液滴の平均粒子径ｄに対する高分子分散型液晶層の厚みＤの割合［Ｄ／ｄ］が、０．３〜３．０である、視野角制御フィルム。【選択図】図１
2020129055.tif 000002
【特許請求の範囲】
【請求項１】
第１の透明電極層付基材と、高分子マトリクスおよび該高分子マトリクス中に分散した液晶化合物の液滴を含む高分子分散型液晶層と、第２の透明電極層付基材と、をこの順に備える視野角制御フィルムであって、
該高分子分散型液晶層の厚みが、２μｍ〜１５μｍであり、
該視野角制御フィルムの主面に垂直な方向から見た場合の該液滴の平均粒子径ｄが、５μｍ〜９μｍであり、
該液滴の平均粒子径ｄに対する該高分子分散型液晶層の厚みＤの割合［Ｄ／ｄ］が、０．３〜３．０である、視野角制御フィルム。
【請求項２】
前記液滴の平均粒子径ｄのＣＶ値が、０．４０未満である、請求項１に記載の視野角制御フィルム。
【請求項３】
前記第１の透明電極層付基材および前記第２の透明電極層付基材の少なくとも一方が、光透過性基材と、屈折率調整層と、透明電極層と、をこの順に有する、請求項１または２に記載の視野角制御フィルム。
【請求項４】
電圧無印加時のヘイズが、７０％〜９２％である、請求項１から３のいずれかに記載の視野角制御フィルム。
【請求項５】
液晶パネルと、請求項１から４のいずれかに記載の視野角制御フィルムと、面光源装置と、を、視認側からこの順に備える液晶表示装置。
【請求項６】
面光源装置と、該面光源装置の出光面側に配置された請求項１から４のいずれかに記載の視野角制御フィルムと、を備えるバックライトユニット。
【請求項７】
第１の透明電極層付基材の透明電極層面に、高分子マトリクス形成用樹脂と液晶化合物とを含むエマルション塗工液を塗工して塗工層を形成すること、
該塗工層を乾燥させて高分子マトリクスおよび該高分子マトリクス中に分散した液晶化合物の液滴を含む高分子分散型液晶層を形成すること、および
該高分子分散型液晶層に第２の透明電極層付基材を貼り合わせること、を含む、請求項１から４にいずれかに記載の視野角制御フィルムの製造方法であって、
該エマルション塗工液は、高分子マトリクス形成用樹脂を連続相に含み、液晶化合物を分散相に含むエマルションであり、
該液晶化合物のカプセルの平均粒子径が、５μｍ〜９μｍであり、
該液晶化合物のカプセルの平均粒子径のＣＶ値が、０．４未満である、視野角制御フィルムの製造方法。
【発明の詳細な説明】
【技術分野】
【０００１】
本発明は、視野角制御フィルムならびに該視野角制御フィルムを用いたバックライトユニットおよび液晶表示装置に関する。
【背景技術】
【０００２】
通常、液晶表示装置は、視認者の位置が固定されずあらゆる角度から視認される場面（例えば、電子広告、通常使用のテレビ、パソコン等）で用いられる場合、広視野角が求められる。その一方で、視認者の位置が狭い範囲に限定されている場合、のぞき見を防止する等の目的から、狭い視野角での画像表示が可能な液晶表示装置（例えば、携帯電話、公共の場で用いるノートパソコン、現金自動預け払い機、乗り物のシートモニター等に用いられる液晶表示装置）も求められている。
【０００３】
広視野角と狭視野角とを切り替え可能な液晶表示装置として、液晶パネルと、液晶調光層を含む視野角制御手段と、導光板とを視認側からこの順に備える液晶表示装置が提案されている。このような液晶表示装置においては、視野角制御手段が導光板から出射した光の散乱状態を変化させることにより、視野角の広狭を制御することができる一方で、視野角の広狭を切り替えたときに、画像の色相が変化してしまうという問題があった。
【０００４】
これに対し、特許文献１では、液晶調光層に光の吸収に異方性を有する二色性色素を含有させることにより、画像の色相の変化を抑制することが開示されている。しかしながら、近年の液晶表示装置では、低い消費電力で、例えば、電圧印加時および電圧無印加時の双方において、高い輝度であることが求められており、光を吸収する色素を利用する特許文献１の技術では、画像の色相の変化の抑制と高輝度化との両立が困難である。また、昨今のディスプレイの薄型化の要望により、液晶調光層も薄型であることが望ましい。さらには、低消費電力化の要望も高まっており、低い駆動電圧を達成する観点からも液晶調光層は薄型であることが好ましい。
【先行技術文献】
【特許文献】
【０００５】
【特許文献１】特開２００７−３３４３４４号公報
【発明の概要】
【発明が解決しようとする課題】
【０００６】
本発明は上記課題を解決するためになされたものであり、その主たる目的は、視野角の広狭を切り替えたときの画像の色相の変化を抑制できるとともに、高い輝度を実現可能な視野角制御フィルムならびに該視野角制御フィルムを用いたバックライトユニットおよび液晶表示装置を提供することにある。さらには、当該課題を薄型の液晶調光層で解決することも目的の１つである。
【課題を解決するための手段】
【０００７】
本発明の１つの局面によれば、第１の透明電極層付基材と、高分子マトリクスおよび該高分子マトリクス中に分散した液晶化合物の液滴を含む高分子分散型液晶層と、第２の透明電極層付基材と、をこの順に備える視野角制御フィルムであって、該高分子分散型液晶層の厚みが、２μｍ〜１５μｍであり、該視野角制御フィルムの主面に垂直な方向から見た場合の該液滴の平均粒子径ｄが、５μｍ〜９μｍであり、該液滴の平均粒子径ｄに対する該高分子分散型液晶層の厚みＤの割合［Ｄ／ｄ］が、０．３〜３．０である、視野角制御フィルムが提供される。
１つの実施形態において、上記液滴の平均粒子径ｄのＣＶ値が、０．４０未満である。
１つの実施形態において、上記第１の透明電極層付基材および上記第２の透明電極層付基材の少なくとも一方が、光透過性基材と、屈折率調整層と、透明電極層と、をこの順に有する。
１つの実施形態において、上記視野角制御フィルムの電圧無印加時のヘイズが、７０％〜９２％である。
本発明の別の局面によれば、液晶パネルと、上記視野角制御フィルムと、面光源装置と、を視認側からこの順に備える液晶表示装置が提供される。
本発明のさらに別の局面によれば、面光源装置と、該面光源装置の出光面側に配置された上記視野角制御フィルムと、を備えるバックライトユニットが提供される。
【発明の効果】
【０００８】
本発明においては、高分子分散型液晶層の厚みＤ、液晶化合物の液滴の平均粒子径ｄおよびこれらの割合（Ｄ／ｄ）をそれぞれ所定の範囲となるように制御する。これにより、視野角制御フィルムにおいて、透明状態での透過光の波長スペクトルと散乱状態での透過光の波長スペクトルとの差が低減される結果、視野角の広狭を切り替えたときの色相の変化が抑制されて、ニュートラルな色相表示が可能となる。また、高分子分散型液晶層内での透過光の多重散乱が抑制されて、輝度が向上され得る。
【図面の簡単な説明】
【０００９】
【図１】本発明の１つの実施形態における視野角制御フィルムの概略断面図である。
【図２】本発明の別の実施形態における視野角制御フィルムの概略断面図である。
【図３】（ａ）は、本発明の１つの実施形態における視野角制御フィルムに用いられ得る高分子分散型液晶層の概略断面図であり、（ｂ）は、（ａ）に示すＰＤＬＣ層を視野角制御フィルムの主面に垂直な方向から見たときの概略上面図である。
【図４】本発明の１つの実施形態による液晶表示装置を説明する概略図である。
【発明を実施するための形態】
【００１０】
以下、本発明の好ましい実施形態について説明するが、本発明はこれらの実施形態には限定されない。なお、本明細書中で、数値範囲を表す「〜」は、その上限および下限の数値を含む。
【００１１】
Ａ．視野角制御フィルム
本発明の視野角制御フィルムは、第１の透明電極層付基材と、高分子マトリクスおよび該高分子マトリクス中に分散した液晶化合物の液滴を含む高分子分散型液晶層と、第２の透明電極層付基材と、をこの順に備える。
【００１２】
図１および図２はそれぞれ、本発明の１つの実施形態における視野角制御フィルムの概略断面図である。図１に示される視野角制御フィルム１００ａは、第１の透明電極層付基材１０と、高分子分散型液晶層２０と、第２の透明電極層付基材３０と、をこの順に備え、第１の透明電極層付基材１０および第２の透明電極層付基材３０はそれぞれ、光透過性基材１２、３２と、その一方の側（高分子分散型液晶層２０側）に設けられた透明電極層１４、３４と、を有する。駆動モードに応じて、透明電極層１４、３４の表面には配向膜（図示せず）が設けられてもよい。
【００１３】
図２に示される視野角制御フィルム１００ｂは、第１の透明電極層付基材１０と、高分子分散型液晶層２０と、第２の透明電極層付基材３０と、をこの順に備える。フィルム１００ｂは、第１の透明電極層付基材１０および第２の透明電極層付基材３０がそれぞれ、光透過性基材１２、３２の両面にハードコート層１６ａ、１６ｂ、３６ａ、３６ｂを有している点および光透過性基材１２、３２と透明電極層１４、３４との間に屈折率調整層１８、３８を有している点において、視野角制御フィルム１００ａと異なっている。
【００１４】
視野角制御フィルムの全体厚みは、例えば３０μｍ〜２５０μｍ、好ましくは５０μｍ〜１５０μｍである。
【００１５】
視野角制御フィルムは、印加される電圧に応じて透過光の拡散度合い（結果として、ヘイズ）を変化させ得る。１つの実施形態においては、視野角制御フィルムのヘイズが所定の値以上である場合を散乱状態とし、該ヘイズが所定の値未満である場合を透明状態ということができる。透過光の拡散度合いを制御するために調光フィルムに印加される電圧（駆動電圧）は、例えば１００Ｖ以下、好ましくは５０Ｖ以下である。
【００１６】
視野角制御フィルムは、散乱状態において、例えば７０％〜９２％、より好ましくは７５％〜９０％のヘイズを有し得る。散乱状態におけるヘイズが上記範囲内である場合、視野角制御フィルムが液晶表示装置に組み込まれた際に、光源からの光を十分に散乱させることができるので、広視野角表示を好適に実現することができる。一方、ヘイズが大き過ぎると、多重散乱を起こし輝度が低下し得る。
【００１７】
視野角制御フィルムは、透明状態において、例えば３０％未満、好ましくは１５％以下、より好ましくは０．１％〜１２％のヘイズを有し得る。透明状態におけるヘイズが上記範囲内である場合、視野角制御フィルムが液晶表示装置に組み込まれた際に、狭視野角表示を好適に実現することができる。
【００１８】
視野角制御フィルムは、透明状態および散乱状態の両方において、好ましくは８５％〜９９％の全光線透過率、より好ましくは８６％〜９５％の全光線透過率を有する。
【００１９】
Ａ−１．第１の透明電極層付基材
図１または図２に示されるとおり、第１の透明電極層付基材１０は、第１の光透過性基材１２とその一方の側に設けられた第１の透明電極層１４とを有する。第１の透明電極層付基材１０は、必要に応じて、第１の光透過性基材１２の片面または両面にハードコート層を有していてもよく、また、第１の光透過性基材１２と第１の透明電極層１４との間に屈折率調整層を有していてもよい。
【００２０】
第１の透明電極層付基材の表面抵抗値は、好ましくは１Ω／□〜１０００Ω／□であり、より好ましくは５Ω／□〜３００Ω／□であり、さらに好ましくは１０Ω／□〜２００Ω／□である。
【００２１】
第１の透明電極層付基材のヘイズ値は、好ましくは２０％以下であり、より好ましくは１０％以下であり、さらに好ましくは０．１％〜１０％である。
【００２２】
第１の透明電極層付基材の全光線透過率は、好ましくは３０％以上であり、より好ましくは６０％以上であり、さらに好ましくは８０％以上である。
【００２３】
Ａ−１−１．第１の光透過性基材
第１の光透過性基材は、任意の適切な材料を用いて形成され得る。形成材料としては、フィルムやプラスチックス基材等の高分子基材が好ましく用いられる。
【００２４】
上記高分子基材は、代表的には熱可塑性樹脂を主成分とする高分子フィルムである。熱可塑性樹脂としては、例えば、ポリノルボルネン等のシクロオレフィン系樹脂；アクリル系樹脂；ポリエチレンテレフタレート等のポリエステル系樹脂；ポリカーボネート樹脂；セルロース系樹脂等が挙げられる。なかでも、ポリノルボルネン樹脂、ポリエチレンテレフタレート樹脂またはポリカーボネート樹脂が好ましく用いられ得る。上記熱可塑性樹脂は、単独で、または２種以上組み合わせて用いてもよい。
【００２５】
第１の光透過性基材の厚みは、好ましくは２０μｍ〜２００μｍであり、より好ましくは３０μｍ〜１００μｍである。
【００２６】
Ａ−１−２．第１の透明電極層
第１の透明電極層は、例えば、インジウム錫酸化物（ＩＴＯ）、酸化亜鉛（ＺｎＯ）、酸化錫（ＳｎＯ２）等の金属酸化物を用いて形成され得る。この場合、金属酸化物は、アモルファス金属酸化物であってもよく、結晶化金属酸化物であってもよい。
【００２７】
第１の透明電極層はまた、銀ナノワイヤー（ＡｇＮＷ）等の金属ナノワイヤ、カーボンナノチューブ（ＣＮＴ）、有機導電膜、金属層またはこれらの積層体によって形成され得る。
【００２８】
第１の透明電極層は、目的に応じて、所望の形状にパターニングされていてもよい。
【００２９】
第１の透明電極層の厚みは、好ましくは０．０１μｍ〜０．１０μｍであり、より好ましくは０．０１μｍ〜０．０４５μｍである。
【００３０】
第１の透明電極層は、例えば、スパッタリングよって、第１の光透過性基材の一方の面に設けられる。スパッタリングによって金属酸化物層を形成後、アニーリングすることにより結晶化することができる。アニーリングは、例えば１２０℃〜３００℃、１０分〜１２０分熱処理することにより行われる。
【００３１】
Ａ−１−３．ハードコート層
ハードコート層は、視野角制御フィルムに耐擦傷性および表面平滑性を付与するとともに、取扱性の向上に寄与し得る。ハードコート層は、例えば、任意の適切な紫外線硬化型樹脂の硬化層であり得る。紫外線硬化型樹脂としては、例えば、アクリル系樹脂、シリコーン系樹脂、ポリエステル系樹脂、ウレタン系樹脂、アミド系樹脂、エポキシ系樹脂等が挙げられる。
【００３２】
ハードコート層は、紫外線硬化型樹脂のモノマーまたはオリゴマーと必要に応じて光重合開始剤等とを含む塗工液を第１の光透過性基材に塗工および乾燥し、乾燥した塗工層に紫外線を照射して硬化させることにより形成され得る。
【００３３】
ハードコート層の厚みは、好ましくは０．４μｍ〜４０μｍであり、より好ましくは１μｍ〜１０μｍである。
【００３４】
Ａ−２．第２の透明電極層付基材
図１または図２に示されるとおり、第２の透明電極層付基材３０は、第２の光透過性基材３２とその一方の側に設けられた第２の透明電極層３４とを有する。第２の透明電極層付基材３０は、必要に応じて、第２の光透過性基材３２の片面または両面にハードコート層を有していてもよく、また、第２の光透過性基材３２と第２の透明電極層３４との間に屈折率調整層を有していてもよい。第２の透明電極層付基材は、第１の透明電極層付基材と同じ構成を有していてもよく、異なる構成を有していてもよい。
【００３５】
第２の透明電極層付基材の表面抵抗値は、好ましくは１Ω／□〜１０００Ω／□であり、より好ましくは５Ω／□〜３００Ω／□であり、さらに好ましくは１０Ω／□〜２００Ω／□である。
【００３６】
第２の透明電極層付基材のヘイズ値は、好ましくは２０％以下であり、より好ましくは１０％以下であり、さらに好ましくは０．１％〜１０％である。
【００３７】
第２の透明電極層付基材の全光線透過率は、好ましくは３０％以上であり、より好ましくは６０％以上であり、さらに好ましくは８０％以上である。
【００３８】
第２の透明電極層付基材を構成する各部材（具体的には、第２の光透過性基材、第２の透明電極層、ハードコート層および屈折率調整層）についてはそれぞれ、第１の透明電極層付基材を構成する各部材と同様の説明が適用され得る。
【００３９】
Ａ−３．高分子分散型液晶層
図３（ａ）は、本発明の視野角制御フィルムに用いられ得る高分子分散型液晶層（以下、「ＰＤＬＣ層」と称する場合がある）の概略断面図であり、図３（ｂ）は、図３（ａ）に示すＰＤＬＣ層を視野角制御フィルムの主面に垂直な方向から見たときの概略上面図である。
【００４０】
図３（ａ）および（ｂ）に示されるとおり、ＰＤＬＣ層２０は、母材としての高分子マトリクス２２と高分子マトリクス２２中に分散した液晶化合物の液滴（以下、液晶ドロップレットと称する場合がある）２４とを含む。
【００４１】
１つの実施形態において、ＰＤＬＣ層は、電圧が印加された状態で透明状態となり、電圧が印加されていない状態で散乱状態となる（ノーマルモード）。当該実施形態においては、電圧無印加時においては液晶化合物が配向していないために散乱状態となり、電圧の印加によって液晶化合物が配向して液晶化合物の屈折率と高分子マトリクスの屈折率とが揃う結果、透明状態となる。
【００４２】
別の実施形態において、ＰＤＬＣ層は、電圧が印加された状態で散乱状態となり、電圧が印加されていない状態で透明状態となる（リバースモード）。当該実施形態においては、透明電極層表面に設けられた配向膜によって電圧無印加時に液晶化合物が配向して透明状態となり、電圧の印加によって液晶化合物の配向が乱れて散乱状態となる。
【００４３】
視野角制御フィルムの主面に垂直な方向から見た場合の上記液晶ドロップレットの平均粒子径ｄは、５μｍ以上であり、好ましくは５．５μｍ以上である。また、液晶ドロップレットの平均粒子径ｄは、９μｍ以下であり、好ましくは８μｍ以下である。液晶ドロップレットの平均粒子径が小さすぎると、透明状態の透過光における長波長の光の割合が大きくなって橙色系の色相に変化し得る。また、該平均粒子径が大きすぎると、透明状態の透過光における短波長の光の割合が大きくなって青色系の色相に変化し得る。なお、液晶ドロップレットの平均粒子径ｄは、体積平均粒子径である。また、図３（ａ）では、液滴が球形である実施形態が図示されているが、当該図示例とは異なり、液滴は、上記平均粒子径ｄを満たす限りにおいて、厚み方向が短い扁平な形状であってもよい。
【００４４】
上記液晶ドロップレットの平均粒子径ｄは、比較的狭い粒度分布を有することが好ましい。粒子径の均一性を向上することにより、透過率の波長依存性の大きな粒径（例えば４μｍ未満または９μｍ超の粒子径）の液滴を含まなくなるので、全ての可視光波長に対して、透過率が一定の光散乱を実現できるという効果が得られ得る。上記平均粒子径ｄの変動係数（ＣＶ値）は、例えば０．４０未満であり得、好ましくは０．３５以下、より好ましくは０．３０以下であり得る。１つの実施形態において、上記平均粒子径ｄが４μｍ未満または９μｍ超である液晶ドロップレットを実質的に含まないＰＤＬＣ層（例えば、液晶ドロップレットの総体積に対する４μｍ未満または９μｍ超である液晶ドロップレットの占有する体積の割合が１０％以下であるＰＤＬＣ層）が用いられ得る。
【００４５】
上記液晶化合物としては、波長５８９ｎｍにおいて０．０８〜０．３０の複屈折Δｎ（＝ｎｅ−ｎｏ；ｎｅは液晶化合物分子の長軸方向の屈折率、ｎｏは液晶化合物分子の短軸方向の屈折率）を有する非重合型の液晶化合物が好ましく用いられ得る。液晶化合物の複屈折が上記範囲内である場合、透明状態における斜め方向と正面方向とにおける色相の変化が抑制され得る。液晶化合物の複屈折Δｎは、より好ましくは０．１０〜０．２０である。
【００４６】
上記液晶化合物としては、例えば、ネマティック型、スメクティック型、コレステリック型液晶化合物が挙げられる。透明状態において優れた透明性を実現する観点からは、ネマティック型液晶化合物を用いることが好ましい。上記ネマティック型液晶化合物としては、ビフェニル系化合物、フェニルベンゾエート系化合物、シクロヘキシルベンゼン系化合物、アゾキシベンゼン系化合物、アゾベンゼン系化合物、アゾメチン系化合物、ターフェニル系化合物、ビフェニルベンゾエート系化合物、シクロヘキシルビフェニル系化合物、フェニルピリジン系化合物、シクロヘキシルピリミジン系化合物、コレステロール系化合物等が挙げられる。
【００４７】
ＰＤＬＣ層における液晶化合物の含有割合は、例えば２０重量％〜８０重量％、好ましくは３０重量％〜７０重量％である。
【００４８】
上記高分子マトリクスを形成する樹脂としては、光透過率、上記液晶化合物の屈折率、透明電極層付基材との密着力等に応じて適切に選択され得る。例えば、ウレタン系樹脂、ポリビニルアルコール系樹脂、ポリエチレン系樹脂、ポリプロピレン系樹脂、アクリル系樹脂等の水溶性樹脂または水分散性樹脂および液晶ポリマー、（メタ）アクリル系樹脂、シリコーン系樹脂、エポキシ系樹脂、フッ素系樹脂、ポリエステル系樹脂、ポリイミド樹脂等の硬化型樹脂が挙げられる。なかでも、水溶性または水分散性のウレタン系樹脂およびアクリル系樹脂が好ましく用いられ得る。
【００４９】
ＰＤＬＣ層における高分子マトリクス形成用樹脂の含有割合は、例えば２０重量％〜８０重量％、好ましくは３０重量％〜７０重量％である。
【００５０】
ＰＤＬＣ層の厚みＤは、２μｍ〜１５μｍであり、好ましくは３μｍ〜１２μｍである。
【００５１】
上記液晶ドロップレットの平均粒子径ｄに対するＰＤＬＣ層の厚みＤの割合［Ｄ／ｄ］は、０．３以上、好ましくは０．８以上、より好ましくは１．０以上、さらに好ましくは１．２以上である。また、［Ｄ／ｄ］は、３．０以下であり、好ましくは３．０未満、より好ましくは２．８以下、さらに好ましくは２．６以下である。
【００５２】
ＰＤＬＣ層の厚みＤを１５μｍ以下とし、かつ、［Ｄ／ｄ］を所定の範囲とすることにより、光がＰＤＬＣ層を通過する際に液晶ドロップレットを通過する回数が少なくなって（例えば３回未満）、多重散乱が抑制される結果、拡散状態（例えば電圧無印加時）での高輝度化が可能となる。一方、上記厚みＤが小さすぎると、高分子マトリクスと液晶化合物との相分離において、透明電極層界面の物理的および／または化学的影響が生じ、一様な相分離が困難となり、目的とする平均粒子径が得られない、または、変動係数（ＣＶ値）の大きな粒径分布となる場合がある。
【００５３】
ＰＤＬＣ層は、任意の適切な方法で作製され得る。具体例としては、エマルション方式および重合誘起相分離方式の作製方法が挙げられる。
【００５４】
エマルション方式のＰＤＬＣ層の作製方法は、例えば、第１の透明電極層付基材の透明電極層面に、高分子マトリクス形成用樹脂と液晶化合物とを含むエマルション塗工液を塗工して塗工層を形成すること、および、該塗工層を乾燥させて該高分子マトリクス形成用樹脂に高分子マトリクスを形成させること、を含む。該エマルション塗工液は、好ましくは高分子マトリクス形成用樹脂を連続相に含み、液晶化合物を分散相に含むエマルションであり、例えば、高分子マトリクス形成用樹脂と塗工溶剤（水、水性有機溶剤またはこれらの混合液等）との混合液を連続相に含み、液晶化合物を分散相に含むエマルションあり得る。エマルション化された塗工液を塗工および乾燥することにより、高分子マトリクス中に液晶ドロップレットが分散された構成を有するＰＤＬＣ層が形成され得る。代表的には、形成されたＰＤＬＣ層上に第２の透明電極層付樹脂基材を積層することにより、視野角制御フィルムが得られる。
【００５５】
上記エマルション方式を用いる場合は、膜乳化法等により予め所定の粒子径および粒子径分布に制御された液晶カプセルを含む液晶分散液を作製し、当該液晶分散液と高分子マトリクス形成用樹脂とを混合してエマルション塗工液を調製することができる。膜乳化法によれば、所定の粒子径を有し、かつ、粒度分布が揃った液晶カプセルが調製されることから、光拡散に色づきを与えるような粒子径のカプセルの混入が防止され得る。
【００５６】
上記液晶カプセルの平均粒子径ｄ’は、例えば５μｍ以上であり、好ましくは５．５μｍ以上である。また、液晶カプセルの平均粒子径ｄ’は、９μｍ以下であり、好ましくは８μｍ以下である。液晶カプセルの平均粒子径ｄ’が小さすぎると、ＰＤＬＣ層における液晶ドロップレットの平均粒子径が小さくなりすぎ、透明状態の透過光における長波長の光の割合が大きくなって橙色系の色相に変化し得る。また、該平均粒子径ｄ’が大きすぎると、同じくＰＤＬＣ層において液晶ドロップレットの平均粒子径が大きくなりすぎ、透明状態の透過光における短波長の光の割合が大きくなって青色系の色相に変化し得る。なお、液晶カプセルの平均粒子径ｄ’は、体積平均粒子径である。
【００５７】
上記エマルション塗工液における上記液晶カプセルの平均粒子径ｄ’は、比較的狭い粒度分布を有することが好ましい。粒子径の均一性を向上することにより、ＰＤＬＣ層において透過率の波長依存性の大きな粒径（例えば４μｍ未満または９μｍ超の粒子径）の液晶ドロップレットを含まなくなるので、全ての可視光波長に対して、透過率が一定の光散乱を実現できるという効果が得られ得る。上記エマルション塗工液における液晶カプセルの平均粒子径ｄ’の変動係数（ＣＶ値）は、例えば０．４０未満であり得、好ましくは０．３５以下、より好ましくは０．３０以下であり得る。１つの実施形態において、上記平均粒子径ｄ’が４μｍ未満または９μｍ超である液晶カプセルを実質的に含まないエマルション塗工液（例えば、液晶カプセルの総体積に対する４μｍ未満または９μｍ超である液晶カプセルの体積の割合が１０％以下であるエマルション塗工液）が用いられ得る。
【００５８】
上記膜乳化法においては、液晶化合物と分散媒との混合液に、貫通孔を有する多孔膜を複数回通過させることによって所望の粒子径を有する液晶カプセルを含む液晶分散液が得られ得る。多孔膜を通過させる回数は、例えば１０回以上とすることができる。多孔膜の孔径は、液晶カプセルに所望される径の略等倍〜略３倍程度であることが好ましい。また、多孔膜を通過させる際の分散液の流速は、例えば１０ｍＬ／分／ｃｍ２〜１５０ｍＬ／分／ｃｍ２、好ましくは３０ｍＬ／分／ｃｍ２〜９０ｍＬ／分／ｃｍ２であってよい。なお、エマルション塗工液の乾燥によって形成されるＰＤＬＣ層において、液晶ドロップレットの粒子径は、塗工液における液晶カプセルの粒子径よりも１μｍ程度大きく、もしくは小さくなり得る。膜乳化法の詳細については、特開平４−３５５７１９号公報、特開２０１５−４０９９４号公報（これらは、本明細書に参考として援用される)等の開示を参照することができる。
【００５９】
重合誘起相分離方式のＰＤＬＣ層の作製方法は、例えば、第１の透明電極層付基材の透明電極層面に、放射線硬化型の高分子マトリクス形成用樹脂と液晶化合物とを含む塗工液を塗工して塗工層を形成すること、塗工層上に第２の透明電極層付樹脂基材を積層して積層体を形成すること、および、該積層体に放射線を照射して高分子マトリクス形成用樹脂を重合させることにより高分子マトリクスと液晶化合物とを相分離させること、を含む。塗工液は、好ましくは均一相状態である。代替的には、スペーサーを介して積層された第１の透明電極層付基材と第２の透明電極層付基材との間に塗工液を充填し、その後、放射線照射による相分離が行われ得る。
【００６０】
上記重合誘起相分離方式を用いる場合は、透明電極層の表面を表面処理することにより、透明電極層界面の重合誘起相分離への化学的影響を防ぎ、液晶ドロップレットの粒子径および／または粒度分布を所望の範囲に調整することができる。表面処理としては、薄膜コーティング、シランカップリング剤等の樹脂コート、酸化ケイ素、窒化ケイ素、酸化チタン等のスパッタ、プラズマ処理、ＵＶオゾン処理、コロナ処理等が挙げられる。
【００６１】
Ｂ．液晶表示装置
Ｂ−１．液晶表示装置の全体構成
図４は、本発明の１つの実施形態による液晶表示装置１を説明する概略図である。本実施形態の液晶表示装置１は、液晶パネル２００と；視野角制御フィルム１００と；面光源装置３００と；を、視認側からこの順に備える。図示しないが、液晶表示装置１には、この他に、液晶表示装置として動作するために必要とされる通常の配線、回路、部材などの機器が備えられている。
【００６２】
上記液晶表示装置１において、視野角制御フィルム１００は、Ａ項に記載の視野角制御フィルムである。
【００６３】
Ｂ−２．液晶パネル
液晶パネル２００は、代表的には、液晶セル２１０と、液晶セル２１０の視認側に配置された視認側偏光板２２０と、液晶セル２１０の視認側と反対側（すなわち、背面側）に配置された背面側偏光板２３０とを備える。視認側偏光板および背面側偏光板は、それぞれの吸収軸が実質的に直交または平行となるようにして配置され得る。
【００６４】
液晶セルは、一対の基板と、当該基板間に挟持された表示媒体としての液晶層とを有する。一般的な構成においては、一方の基板に、カラーフィルター及びブラックマトリクスが設けられており、他方の基板に、液晶の電気光学特性を制御するスイッチング素子と、このスイッチング素子にゲート信号を与える走査線及びソース信号を与える信号線と、画素電極及び対向電極とが設けられている。上記基板の間隔（セルギャップ）は、スペーサー等によって制御できる。上記基板の液晶層と接する側には、例えば、ポリイミドからなる配向膜等を設けることができる。
【００６５】
１つの実施形態においては、液晶層は、電界が存在しない状態でホモジニアス配列に配向させた液晶分子を含む。このような液晶層（結果として、液晶セル）は、代表的には、ｎｘ＞ｎｙ＝ｎｚの３次元屈折率を示す。なお、本明細書において、ｎｙ＝ｎｚとは、ｎｙとｎｚが完全に同一である場合だけでなく、ｎｙとｎｚとが実質的に同一である場合も包含する。このような３次元屈折率を示す液晶層を用いる駆動モードの代表例としては、インプレーンスイッチング（ＩＰＳ）モード、フリンジフィールドスイッチング（ＦＦＳ）モード等が挙げられる。なお、上記のＩＰＳモードは、Ｖ字型電極又はジグザグ電極等を採用した、スーパー・インプレーンスイッチング（Ｓ−ＩＰＳ）モードや、アドバンスド・スーパー・インプレーンスイッチング（ＡＳ−ＩＰＳ）モードを包含する。また、上記のＦＦＳモードは、Ｖ字型電極又はジグザグ電極等を採用した、アドバンスド・フリンジフィールドスイッチング（Ａ−ＦＦＳ）モードや、ウルトラ・フリンジフィールドスイッチング（Ｕ−ＦＦＳ）モードを包含する。
【００６６】
別の実施形態においては、液晶層は、電界が存在しない状態でホメオトロピック配列に配向させた液晶分子を含む。このような液晶層（結果として、液晶セル）は、代表的には、ｎｚ＞ｎｘ＝ｎｙの３次元屈折率を示す。電界が存在しない状態でホメオトロピック配列に配向させた液晶分子を用いる駆動モードとしては、例えば、バーティカル・アライメント（ＶＡ）モードが挙げられる。ＶＡモードは、マルチドメインＶＡ（ＭＶＡ）モードを包含する。
【００６７】
視認側偏光板および背面側偏光板はそれぞれ、代表的には、偏光子と、その少なくとも片側に配置された保護層とを有する。偏光子は、代表的には吸収型偏光子である。
【００６８】
上記吸収型偏光子の波長５８９ｎｍの透過率（単体透過率ともいう）は、好ましくは４１％以上であり、より好ましくは４２％以上である。なお、単体透過率の理論的な上限は５０％である。また、偏光度は、好ましくは９９．５％〜１００％であり、更に好ましくは９９．９％〜１００％である。上記の範囲であれば、液晶表示装置に用いた際に正面方向のコントラストをより一層高くすることができる。
【００６９】
上記偏光子としては、任意の適切な偏光子が用いられる。例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等ポリエン系配向フィルム等が挙げられる。これらの中でも、ポリビニルアルコール系フィルムにヨウ素等の二色性物質を吸着させて一軸延伸した偏光子が、偏光二色比が高く、特に好ましい。偏光子の厚みは、好ましくは、０．５μｍ〜８０μｍである。
【００７０】
上記保護層としては、任意の適切なフィルムが用いられる。このようなフィルムの主成分となる材料の具体例としては、トリアセチルセルロース（ＴＡＣ）等のセルロース系樹脂や、（メタ）アクリル系、ポリエステル系、ポリビニルアルコール系、ポリカーボネート系、ポリアミド系、ポリイミド系、ポリエーテルスルホン系、ポリスルホン系、ポリスチレン系、ポリノルボルネン系、ポリオレフィン系、アセテート系等の透明樹脂等が挙げられる。また、アクリル系、ウレタン系、アクリルウレタン系、エポキシ系、シリコーン系等の熱硬化型樹脂または紫外線硬化型樹脂等も挙げられる。この他にも、例えば、シロキサン系ポリマー等のガラス質系ポリマーも挙げられる。また、特開２００１−３４３５２９号公報（ＷＯ０１／３７００７）に記載のポリマーフィルムも使用できる。このフィルムの材料としては、例えば、側鎖に置換または非置換のイミド基を有する熱可塑性樹脂と、側鎖に置換または非置換のフェニル基ならびにニトリル基を有する熱可塑性樹脂を含有する樹脂組成物が使用でき、例えば、イソブテンとＮ−メチルマレイミドからなる交互共重合体と、アクリロニトリル・スチレン共重合体とを有する樹脂組成物が挙げられる。上記ポリマーフィルムは、例えば、前記樹脂組成物の押出成形物であり得る。
【００７１】
Ｂ−３．面光源装置
面光源装置３００は、視野角制御フィルム１００に対向する出光面の略法線方向に指向性を有する光を出射できることが好ましい。このような指向性を有する光を出射する面光源装置を用いることにより、視野角制御フィルムが透明状態にある場合には、指向性を有する光がその指向性を維持したまま視野角制御フィルムを透過できる結果、狭視野角表示、もしくは正面が高輝度の表示すなわち低消費電力で明るい表示を好適に実現することができる。また、視野角制御フィルムを散乱状態とすることにより、透過光を散乱させて広視野角表示に切り替えることができる。ここで、「略法線方向」とは、法線方向から所定の角度内の方向、例えば、法線方向から±１０°の範囲内の方向を包含する。また、「略法線方向に指向性を有する光」とは、出光面に直交する１つの平面において輝度の強度分布の最大強度のピークが該出光面に対して略法線方向にある強度分布を有する光であって、例えば、極角４０°以上の輝度が、法線方向（極角０°）の輝度に対して２％以下であることが好ましく、極角５０°以上の輝度が法線方向（極角０°）の輝度に対して１％以下であることがより好ましい。なお、極角とは液晶表示装置の法線方向（正面方向）と液晶表示装置からの出射光とのなす角をいう。
【００７２】
図示例の面光源装置３００は、好ましくは導光板３１０と、該導光板３１０の側面側に配置された光源部３２０と、を有するエッジライト方式の面光源装置である。エッジライト方式の面光源装置は、薄型化の観点から好ましい。図示例とは異なり、光源部を導光板の対向する２つの側面に沿ってそれぞれ配置した２灯式と呼ばれる面光源装置であってもよい。
【００７３】
光源部は、導光板の側面に沿って配列された複数の点光源から構成され得る。点光源としては、指向性の高い光を出射する光源が好ましく、例えば、ＬＥＤを用いることができる。
【００７４】
導光板は、上記指向性を有する光を出射可能な構成を有し得る。このような導光板としては、例えば特開２０００−１７１７９８号公報、特開２００５−１２８３６３号公報等に記載の導光板を用いることができる。あるいは、導光板は、米国特許第５３９６３５０号、米国特許第５５５５３２９号、特開２００１−３０５３０６号公報、特許３０７１５３８号等に示すように、プリズムシート、ルーバーシート等の他の光学部材（図示せず）と協働して上記指向性を有する光を出射可能な構成とされてもよい。
【００７５】
図示しないが、面光源装置は、輝度向上等を目的として、反射板等の任意の適切な光学部材をさらに含んでもよい。反射板は、代表的には、導光板の背面側に配置される。
【００７６】
Ｂ−４．液晶表示装置の作製方法
上記液晶表示装置は、例えば、液晶パネル、視野角制御フィルム、面光源装置等の光学部材を所定の構成となるように筐体内に配置することによって作製され得る。なお、液晶表示装置の作製において、各光学部材は、接着層を介して互いに貼り合わせられることなく、近接または接触して配置され得る。あるいは、隣接する光学部材は、必要に応じて接着層を介して貼り合わせられていてもよい。接着層は、代表的には、接着剤層または粘着剤層である。
【００７７】
Ｃ．バックライトユニット
本発明の１つの実施形態におけるバックライトユニットは、面光源装置と；該面光源装置の出光面側に配置された視野角制御フィルムと；を備える。面光源装置としては、Ｂ−３項に記載の、導光板と、該導光板の側面側に配置された光源部と、を有する面光源装置が好ましく用いられる。視野角制御フィルムとしては、Ａ項に記載の視野角制御フィルムが用いられる。
【００７８】
１つの実施形態において、視野角制御フィルムは、面光源装置の出光面に接着層を介して貼り合わせられていてもよい。別の実施形態において、視野角制御フィルムは、面光源装置の出光面側に、接着層を介することなく、近接または接触して配置され得る。
【実施例】
【００７９】
以下、実施例により本発明を具体的に説明するが、本発明はこれら実施例になんら限定されるものではない。各特性の測定方法は以下の通りである。また、特に明記しない限り、実施例および比較例における「部」および「％」は重量基準である。
【００８０】
（１）厚み
デジタルマイクロメーター（アンリツ社製、製品名「ＫＣ−３５１Ｃ」）を用いて測定した。
（２）ＰＤＬＣ層中の液晶ドロップレットの体積平均粒子径および体積変動係数（ＣＶ値）
視野角制御フィルムの第２の透明電極層付基材を剥がし、ＰＤＬＣ層を露出させた後に、露出したＰＤＬＣ層の表面を、透過型光学顕微鏡にて、対物レンズ１００倍、１００μｍ角の視野にて、焦点を徐々に変えながら各々の液晶ドロップレットに関して焦点が最もあうピント位置にて粒子径を０．１μｍ単位で計測し、体積基準で統計処理を行うことで、体積平均粒子径および以下で計算される体積変動係数（ＣＶ値）を算出した。
ＣＶ値＝体積基準の粒子分布の標準偏差／体積平均粒径
（３）膜乳化分散液中の液晶カプセルの体積平均粒子径およびＣＶ値
電解質水溶液（コールター社製「アイソトンＩＩ」）２００ｍｌに分散液を０．１重量％添加し、得られた混合液を測定試料としてマルチサイザー３（コールター社製、アパーチャーサイズ＝２０μｍ）を用いて、０．４μｍから１２μｍまで対数基準で等間隔に２５６分割し離散化した粒子径ごとの体積の統計を取り、体積平均粒子径および以下で計算される体積変動係数（ＣＶ値）を算出した。なお、１２μｍ以上の粒子が存在している場合は、アパーチャーサイズを３０μｍとし、０．６μｍから１８μｍまで対数基準で等間隔に２５６分割し離散化した粒子径ごとの体積の統計を取ることで、体積平均粒子径およびＣＶ値を算出した。
ＣＶ値＝体積基準の粒子分布の標準偏差／体積平均粒径
（４）全光線透過率
日本電色社製  製品名「ＮＤＨ４０００」を用い、ＪＩＳ  Ｋ  ７３６１に基づいて測定した。
（５）ヘイズ
日本電色社製  製品名「ＮＤＨ４０００」を用い、ＪＩＳ  Ｋ  ７１３６に基づいて測定した。
【００８１】
［実施例１］
（第１および第２の透明電極層付基材の作製）
シクロオレフィン系透明基材（日本ゼオン社製、ノルボルネン系樹脂フィルム、製品名「ＺＦ−１６」、厚み：４０μｍ、Ｒｅ［５９０］：５ｎｍ）の両面にコロナ処理を行った。その後、各々の面にＵＶアクリル塗工液（ＤＩＣ社製ユニディック８−１７）を塗布し、溶剤を乾燥後、高圧水銀ＵＶを３００ｍＪ／ｍ２照射することにより、１μｍ厚のハードコート層を形成した。さらに、厚み３ｎｍのＳｉＯｘ（ｘ＝１．５）層と、ＳｉＯｘ層上に形成された厚み１７ｎｍのＳｉＯ２層とをスパッタ法によりこの順で形成して、屈折率調整層を設けた。次に、該屈折率調整層上にスパッタ法により厚み２５ｎｍの透明電極層（ＩＴＯ層）を形成し、その後１５０℃で１０分間アニールし結晶化させた。これにより、［ハードコート層／ＣＯＰ基材／ハードコート層／屈折率調整層／透明電極層］の構成を有する第１および第２の透明電極層付基材を得た。
【００８２】
（液晶化合物の作製）
下記の組成の化合物を１５０℃で２０分混合し、その後室温に徐冷するにより、Δｎ＝０．１２、粘度＝２１ｃＰ、Δε＝１０．１、液晶温度＝３℃〜５２℃の液晶化合物（１）を得た。
【化１】
2020129055.tif 000003
【００８３】
（液晶化合物の膜乳化）
液晶化合物（１）６０部、純水４０部、および分散剤（第一工業製薬社製、「ノイゲンＥＴ１５９」）０．５部を混合し、ホモジナイザーにて１００ｒｐｍで１０分攪拌し粗分散した。粗分散液を、粒度分布の揃った分離膜（エス・ピー・ジーテクノ社製、「ＳＰＧポンピングコネクター」、細孔径１０μｍ）に、室温にて膜の外から内に通過するように流速６０ｍＬ／分／ｃｍ２の速度で透過させた。この操作を１０回実施した。得られた分散液をマルチサイザー３（コールター社製）にて分析したところ、体積平均粒子径が６．０μｍであり、ＣＶ値が０．１８である、粒度分布の揃った液晶カプセルが形成されていることが確認された。
【００８４】
（塗工液の作製）
上記膜乳化によって得られた液晶分散液５０部に、ウレタンエマルション溶液（楠本化成社製、製品名「ＮｅｏＲｅｚ  Ｒ９６７」、溶剤＝水、固形分濃度４０％）５０部を混合し、エマルション塗工液を作製した。
【００８５】
（ＰＤＬＣ層の作製）
上記エマルション塗工液を、第１の透明電極層付基材の透明電極層側表面に塗布および乾燥させて、１２μｍ厚のＰＤＬＣ層を形成した。その後、透明導電層側表面がＰＤＬＣ層に対向するように第２の透明電極層付基材を積層することにより、視野角制御フィルム（厚み９６μｍ）を得た。なお、得られたＰＤＬＣ層を光学顕微鏡にて焦点を徐々に変えて観察したところ、体積平均粒子径が６．５μｍ、ＣＶ値が０．１８の粒度の揃った液晶ドロップレットが形成されていることが確認された。
【００８６】
［実施例２］
ＰＤＬＣ層の膜厚を１０μｍにしたこと以外は実施例１と同様にして、視野角制御フィルムを得た。
【００８７】
［実施例３］
ＰＤＬＣ層の膜厚を６μｍにしたこと以外は実施例１と同様にして、視野角制御フィルムを得た。
【００８８】
［実施例４］
膜乳化時に膜透過回数を１５回にしたこと以外は実施例１と同様にして、液晶化合物の分散液を調製した。得られた分散液中の液晶カプセルは、体積平均粒子径が５．６μｍ、ＣＶ値が０．１８であった。この分散液を用いたこと、および、ＰＤＬＣ層の膜厚を１２μｍにしたこと以外は実施例１と同様にして視野角制御フィルムを得た。得られた視野角制御フィルムのＰＤＬＣ層中の液晶ドロップレットは、体積平均粒子径が６．１μｍ、ＣＶ値が０．１８であった。
【００８９】
［比較例１］
液晶化合物（１）６０部、純水４０部、および分散剤（第一工業製薬社製、「ノイゲンＥＴ１５９」）０．５部を混合し、ホモジナイザーを用い１００００回転で１０分間撹拌して液晶エマルジョンを得た。得られた分散液をマルチサイザー３（コールター社製）にて分析したところ、液晶カプセルの体積平均粒子径が３．０μｍであり、ＣＶ値が０．４０であった。
得られた液晶分散液を用いて実施例１と同様にエマルション塗工液を作製し、これにより視野角制御フィルムを得た。ＰＤＬＣ層の膜厚は２０μｍ、液晶ドロップレットの体積平均粒子径は３．５μｍ、ＣＶ値は０．４０であった。
【００９０】
［比較例２］
膜乳化時に膜透過回数を３０回にしたこと以外は実施例１と同様にして、液晶化合物の分散液を調製した。得られた分散液中の液晶カプセルは、体積平均粒子径が４．９μｍ、ＣＶ値が０．１８であった。この分散液を用いたこと、および、ＰＤＬＣ層の膜厚を１０μｍにしたこと以外は実施例１と同様にして視野角制御フィルムを得た。得られた視野角制御フィルムのＰＤＬＣ層中の液晶ドロップレットは、体積平均粒子径４．９μｍ、ＣＶ値が０．１８であった。
【００９１】
［比較例３］
液晶化合物としてシアノビフェニル系混合液晶Ｅ８（常光屈折率ｎｏ＝１．５２５、異常光屈折率ｎｅ＝１．７５４）を用い、高分子マトリクス形成用樹脂として紫外線硬化性樹脂モノマー（ＮＯＲＬＡＮＤ社製、ＮＯＡ６５）を用いた。これらの均質混合液（配合比１：１）を、７μｍのスペーサーを介して対向させた第１の透明電極層付基材と第２の透明電極層付基材の間に充填し、１０ｍＷ／ｃｍ２の光強度を持つ紫外線（波長３６５ｎｍ）を照射して紫外線硬化性樹脂モノマーの重合に伴う樹脂と液晶化合物の相分離によりＰＤＬＣ層を形成し、これにより視野角制御フィルムを得た。ＰＤＬＣ層の膜厚は７μｍ、液晶ドロップレットの体積平均粒子径は２．０μｍ、ＣＶ値は０．４０であった。
【００９２】
≪視野角制御フィルムの光学特性≫
エヌエフ回路設計ブロック社製の交流電源「ＥＣ７５０ＳＡ」を用いて、上記実施例および比較例で作製した視野角制御フィルムに交流電圧を５０Ｖまで昇圧しながら印加し、電圧印加時、無印加時のヘイズ、および全光線透過率を観察した。また、分光光度計（日立ハイテク社製、「Ｕ４１００」）において、通常のサンプル位置よりも２０ｃｍ手前にサンプルを配置し、直進光の色相を測定した。
【００９３】
≪バックライトユニットの作製および光学特性≫
ノートパソコン（ＨＰ社製、製品名「ＥｌｉｔｅＢｏｏｋ  ｘ３６０」）から導光板と該導光板の長辺方向の１つの側面に沿って所定の間隔で配置されている複数のＬＥＤ光源と導光板の背面側に配置されている反射板とを抜き出し、該導光板の視認側にプリズム形状が背面側（換言すると、導光板側）に向かって凸となるようにプリズムシートを配置して、面光源装置を作製した。プリズムシートとしては、基材部フィルムとしてＰＥＴフィルム（東洋紡社製、「Ａ４３００」、厚み：１００μｍ、）の延伸フィルム（Ｒｅ［５９０］：６０００ｎｍ）を用いて、所定の金型にプリズム用材料としての紫外線硬化型ウレタンアクリレート樹脂を充填し、紫外線を照射して該基材部フィルムの片面上でプリズム用材料を硬化させることによりプリズムシートを作製した。単位プリズムは、三角柱プリズムであり、配列方向に平行かつ厚み方向に平行な断面形状が不等辺三角形状である。得られた面光源装置は、出光面（プリズムシートの視認側表面）から該出光面の略法線方向に指向性を有していた。
得られた面光源装置の出光面（プリズムシートの視認側表面）上に、上記実施例および比較例で作製した視野角制御フィルムを配置してバックライトユニットを作成した。
上記のようにして作製した面光源装置およびバックライトユニットの正面輝度および色相を、正面輝度計（トプコンテクノハウス社製、「ＵＡ２００」）を用いて測定した。
【００９４】
実施例１で得られた視野角制御フィルムの光学特性を表１に示し、当該視野角制御フィルムを用いたバックライトユニットまたは面光源装置の光学特性を表２に示す。
【００９５】
【表１】
2020129055.tif 000004
【００９６】
【表２】
2020129055.tif 000005
【００９７】
表１に示されるとおり、実施例１の視野角制御フィルムは、電圧無印加時に散乱状態であり、８５％のヘイズを示す一方で、５０Ｖの電圧印加時に透明状態となり、１０％のヘイズを示した。また、散乱状態および透明状態の双方において、８７％の高い全光線透過率を示した。
【００９８】
また、表２に示されるとおり、実施例１の視野角制御フィルムを面光源装置上に配置した場合、電圧印加時には（すなわち、透明状態下では）面光源装置の輝度をほとんど損なわないと同時に、面光源装置単独の色相と比較したときのΔｘｙがわずか０．００１であり、このことから、色相が維持されニュートラルな色相が得られていることがわかる。また、視野角制御フィルムへの電圧無印加時と電圧印加時とにおけるバックライトユニットのΔｘｙが、わずか０．００３であり、このことから、視野角の切り替え時に色相が維持されていることがわかる。また、電圧無印加時のバックライトユニットの輝度は４３４０ｃｄ／ｍ２であり、これは液晶ディスプレイに用いるのに十分な輝度である。なお、視野角制御フィルムの電圧無印加時のヘイズは、実施例１で８５％、実施例２で７５％、実施例３で７０％、実施例４で８０％、比較例１で９４％、比較例２で８５％、比較例３で９３％であった。
【００９９】
上記実施例および比較例で得られた視野角制御フィルムの構成およびその光学特性ならびに当該視野角制御フィルムを用いたバックライトユニットの光学特性を表３にまとめて示す。
【０１００】
【表３】
2020129055.tif 000006
【０１０１】
表３に示されるとおり、実施例の視野角制御フィルムを搭載したバックライトユニットは、電圧無印加時（すなわち、拡散状態下）でも４０００ｃｄ／ｍ２を超える高い輝度を維持しており、また、視野角の広狭を切り替えたときの色相の変化が小さく、ニュートラルな色相が得られている。
【産業上の利用可能性】
【０１０２】
本発明の視野角制御フィルムは、液晶表示装置に好適に用いられる。
【符号の説明】
【０１０３】
１      液晶表示装置
１０      第１の透明電極層付基材
２０      高分子分散型液晶層（ＰＤＬＣ層）
３０      第２の透明電極層付基材
１００      視野角制御フィルム
２００      液晶パネル
３００      面光源装置
【図１】
2020129055.tif 000007
【図２】
2020129055.tif 000008
【図３】
2020129055.tif 000009
【図４】
2020129055.tif 000010